구체 적 으로 이하 단계 에 따라 리튬 이온 전지 양극 수성 바인더 의 용액 을 제조 한다 . 먼저 중량 을 계산 해 순서 대로 반응기 에 첨가 한다 . 즉 260 중량 부 의 물 , 1 중량 부 의 알릴 옥시 하이드 록 시프 로 필 소듐 설 포 네이트 , 10 중량 부 의 아크릴산 , 12 중량 부 의 아크릴아미드 , 30 중량 부 의 아크릴산 부틸 및 4 중량 부 의 아크릴산 에틸 , 및 10 중량 부 의 veova 10 을 200 rpm 회전 속도 조건 하 에서 교반 하 여 혼합 한다 . 온도 가 82 ℃ 까지 올라가 면 과 황산나트륨 을 첨가 하 여 중합 반응 을 개시 하 며 반응 시간 은 20 분 이 다 . 그 후 회전 속도 를 300 rpm 까지 올리 고 8 중량 부 의 아크릴산 , 4 중량 부 의 이타 콘 산 및 60 중량 부 의 물 을 첨가 하 고 86 ℃ 반응 조건 을 유지 하 며 보 온 시간 은 4 시간 으로 한다 . 다시 약염기 조절 바인더 를 첨가 해 중성 으로 조절 하 고 ( 여기 에서 약염기 조절 바인더 는 암모니아수 , 탄산 수소 나트륨 , 탄산 나트륨 등 염기 성 물질 ) , 30 분 간 보온 한 후 온도 를 떨어뜨려 리튬 이온 전지 양극 수성 바인더 용액 을 제조 한다 .